Brevet FR3068035A1 (20181228)

REVENDICATIONS1. Produit fritté présentant une analyse chimique telle que, en pourcentages en masse sur la base des oxydes, les oxyde(s) de manganèse, de fer, de cobalt et de chrome étant exprimés sous la forme MnO, Fe203, 00304 et Cr203, respectivement : - Zr02 partiellement stabilisée avec Ce02 et Y203: complément à 100%, avec Ce02: 2,5 - 5,5 mol% et Y203: 0,5 - 2 mol%, en pourcentages molaires sur la base de la somme de Zr02, Ce02 et Y203, 15\n<CLM>\1\tProduit fritté selon l'une quelconque des revendications précédentes, dans lequel ladite teneur molaire en Ce02 est inférieure 5% et supérieure à 3%. 20\n<CLM>\1\tProduit fritté selon l'une quelconque des revendications précédentes, dans lequel ladite teneur molaire en Y203 est inférieure à 1,7% et supérieure à 0,8%.\n<CLM>\1\tProduit fritté selon l'une quelconque des revendications précédentes, dans lequel la teneur en A1203 est supérieure à 5%, en pourcentage massique sur la base des oxydes. 25\n<CLM>\1\tProduit fritté selon la revendication immédiatement précédente, dans lequel la teneur en A1203 est supérieure à 7%, en pourcentage massique sur la base des oxydes.\n<CLM>\1\tProduit fritté selon l'une quelconque des revendications précédentes, dans lequel la teneur en CaO est supérieure à 0,2% et inférieure à 2%, en pourcentages en masse sur la base des oxydes. A1203: 3% - 19%, CaO: > 0,1%, - Oxyde(s) de manganèse : > 0,1%, - CaO + oxyde(s) de manganèse : 0,15%, Oxyde(s) de cobalt : > 0,2%, - Oxyde(s) de fer + oxyde(s) de cobalt + oxyde(s) de chrome :\n<CLM>\1\tProduit fritté selon la revendication immédiatement précédente, dans lequel la teneur en CaO est inférieure à 0,6%, en pourcentages en masse sur la base des oxydes. 23\n<CLM>\1\tProduit fritté selon l'une quelconque des revendications précédentes, dans lequel la teneur en oxyde(s) de manganèse exprimée sous la forme MnO est supérieure à 0,2% et inférieure à 2%, en pourcentages en masse sur la base des oxydes.\n<CLM>\1\tProduit fritté selon la revendication immédiatement précédente, dans lequel la teneur 5 en oxyde(s) de manganèse exprimée sous la forme MnO est inférieure à 0,6%, en pourcentages en masse sur la base des oxydes.\n<CLM>\1\tProduit fritté selon l'une quelconque des revendications précédentes, dans lequel la teneur totale CaO + oxyde(s) de manganèse, la teneur en oxyde(s) de manganèse étant exprimée sous la forme MnO, est supérieure à 0,4% et inférieure à 5%, en 10 pourcentages en masse sur la base des oxydes. 11 Produit fritté selon la revendication immédiatement précédente, dans lequel la teneur totale CaO + oxyde(s) de manganèse, la teneur en oxyde(s) de manganèse étant exprimée sous la forme MnO est inférieure à 1%, en pourcentages en masse sur la base des oxydes.\n<CLM>\1\tProduit fritté selon l'une quelconque des revendications précédentes, dans lequel la teneur totale en oxyde(s) de fer, oxyde(s) de cobalt et oxyde(s) de chrome est supérieure à 0,4% et inférieure à 2%.\n<CLM>\1\tProduit fritté selon l'une quelconque des revendications précédentes, dans lequel la teneur en A1203 est inférieure à 18% et supérieure à 9%, en pourcentage massique sur la base des oxydes, et la teneur totale en oxyde(s) de fer, oxyde(s) de cobalt et oxyde(s) de chrome est supérieure à 0,4%, et inférieure à 1,8%, en pourcentage en masse sur la base des oxydes.\n<CLM>\1\tProduit fritté selon l'une quelconque des revendications précédentes, dans lequel la teneur en A1203 est supérieure à 10%, en pourcentage massique sur la base des oxydes.\n<CLM>\1\tProduit fritté selon l'une quelconque des revendications précédentes, dans lequel la teneur en A1203 est inférieure à 17%, en pourcentage massique sur la base des oxydes. 24\n<CLM>\1\tProduit fritté selon l'une quelconque des revendications précédentes, dans lequel la teneur totale en oxyde(s) de fer, oxyde(s) de cobalt et oxyde(s) de chrome est supérieure à 0,6% et inférieure à 1,5%.\n<CLM>\1\tProduit fritté selon l'une quelconque des revendications précédentes, dans lequel la 5 teneur en oxyde(s) de fer, exprimée sous la forme Fe203 est supérieure à 0,2% et inférieure à 1,5%.\n<CLM>\1\tProduit fritté selon la revendication immédiatement précédente, dans lequel la teneur en oxyde(s) de fer, exprimée sous la forme Fe203 est supérieure à 0,3% et inférieure à 0,8%. 10\n<CLM>\1\tProduit fritté selon l'une quelconque des revendications précédentes, dans lequel la teneur en oxyde(s) de cobalt, exprimée sous la forme 00304 est supérieure à 0,3% et inférieure à 1,5%.\n<CLM>\1\tProduit fritté selon la revendication immédiatement précédente, dans lequel la teneur en oxyde(s) de cobalt, exprimée sous la forme 00304 est inférieure à 0,8%. 15\n<CLM>\1\tProduit fritté selon l'une quelconque des revendications précédentes, dans lequel la teneur en oxyde(s) de chrome, exprimée sous la forme Cr203, est supérieure à 0,2% et inférieure à 1,5%.\n<CLM>\1\tProduit fritté selon la revendication immédiatement précédente, dans lequel la teneur en oxyde(s) de chrome, exprimée sous la forme Cr203, est inférieure à 0,8%. 20\n<CLM>\1\tProduit fritté selon l'une quelconque des revendications 1 à 20, dans lequel la teneur en Cr203 est inférieure à 0,1%.\n<CLM>\1\tProduit fritté selon l'une quelconque des revendications précédentes, dans lequel la teneur en « autres oxydes » est inférieure à 2%, de préférence inférieure à 1%.\n<CLM>\1\tProduit fritté selon l'une quelconque des revendications précédentes, présentant une 25 microstructure constituée de grains agglomérés, la taille moyenne des grains présentant un facteur de forme inférieur à 2,5, ou "grains ramassés", étant inférieure à 3 pm, et la longueur moyenne des nodules allongés alumineux étant inférieure à 50 pm, un nodule allongé alumineux étant une structure présentant un facteur de forme supérieur ou égal à 2,5 et constituée d'un grain alumineux ou de plusieurs 25 grains alumineux adjacents, un grain alumineux étant un grain comportant plus de 40% d'A1203, en pourcentage massique sur la base des oxydes dudit grain.\n<CLM>\1\tProduit fritté selon l'une quelconque des revendications précédentes, présentant la forme d'une plaque, l'épaisseur de la plaque étant inférieure à 5 fois, de préférence 5 10 fois sa largeur.\n<CLM>\1\tMélange particulaire comportant : - des particules de Zr02 et/ou des particules de précurseur de Zr02, - des particules de Ce02 et/ou des particules de précurseur de Ce02, - des particules d'Y203 et/ou des particules de précurseur d'Y203, 10 - des particules d'A1203 et/ou des particules de précurseur d'A1203, - des particules de CaO et/ou des particules de précurseur de CaO, - des particules d'oxyde(s) de manganèse et/ou des particules de précurseur d'oxyde(s) de manganèse, - des particules d'oxyde(s) de fer et/ou des particules de précurseur d'oxyde(s) de 15 fer, - des particules d'oxyde(s) de cobalt et/ou des particules de précurseur d'oxyde(s) de cobalt, - optionnellement, des particules d'oxyde(s) de chrome et/ou des particules de précurseur d'oxyde(s) de chrome, 20 - et/ou des particules de plusieurs de ces oxydes et/ou précurseurs de ces oxydes, le mélange particulaire présentant une composition chimique adaptée à la fabrication d'un produit fritté selon l'une quelconque des revendications précédentes par frittage dudit mélange particulaire.\n<CLM>\1\tMélange particulaire selon la revendication immédiatement précédente, comportant : 25 - des particules de Zr02, - des particules de Ce02, - des particules d'Y203, - des particules d'A1203, - des particules de CaO, - des particules d'oxyde(s) de manganèse, - des particules d'oxyde(s) de fer, - des particules d'oxyde(s) de cobalt, - des particules d'oxyde(s) de chrome, 26 - et/ou des particules de précurseurs de ces oxydes et/ou des particules de plusieurs de ces oxydes et/ou précurseurs de ces oxydes.\n<CLM>\1\tMélange particulaire selon l'une quelconque des deux revendications immédiatement précédentes, présentant une taille médiane inférieure à 2 pm, de préférence 5 inférieure à 1 pm.\n<CLM>\1\tMélange particulaire selon l'une quelconque des trois revendications immédiatement précédentes, dans lequel : - l'oxyde de fer est choisi parmi FeO, Fe203 et leurs mélanges ; et/ou - l'oxyde de cobalt est 00304 ; et/ou 10 - l'oxyde de chrome est Cr203.\n<CLM>\1\tMélange particulaire selon l'une quelconque des quatre revendications immédiatement précédentes, dans lequel : - l'oxyde de fer et l'oxyde de cobalt sont combinés, au moins partiellement, sous la forme d'un spinelle de fer-cobalt de formule CoxFe3_x04 avec 0